【手続補正書】
【提出日】平成22年2月3日(2010.2.3)
【手続補正１】
【補正対象書類名】特許請求の範囲
【補正対象項目名】全文
【補正方法】変更
【補正の内容】
【特許請求の範囲】
【請求項１】
部材（４、１２０、１３０）から金属被覆を電気化学的に取り除くための方法であって、部材（４、１２０、１３０）が電解質溶液（２）に浸漬され、電解質溶液（２）に接触した補助電極（３）と部材（４、１２０、１３０）とに電流が通されるものにおいて、この電流がパルス化されており、そのルーチンが≧１０％〜≦９０％のデューティサイクルと５ｍＡ／ｃｍ2〜１０００ｍＡ／ｃｍ2の範囲の２つの電流密度と５Ｈｚ〜１０００Ｈｚの周波数とを有する方法。
【請求項２】
デューティサイクルが２５％〜７５％である請求項１記載の方法。
【請求項３】
電流密度が５０ｍＡ／ｃｍ2〜２５０ｍＡ／ｃｍ2である請求項１または２記載の方法。
【請求項４】
周波数が５０Ｈｚ〜２７５Ｈｚの範囲内である請求項１ないし３のいずれか１つに記載の方法。
【請求項５】
デューティサイクルが５０％、電流密度が１００ｍＡ／ｃｍ2と１５０ｍＡ／ｃｍ2、周波数が１５０Ｈｚである請求項２、３または４記載の方法。
【請求項６】
デューティサイクルが７５％、電流密度が１００ｍＡ／ｃｍ2と１５０ｍＡ／ｃｍ2、周波数が２５０Ｈｚである請求項２、３または４記載の方法。
【請求項７】
デューティサイクルが７５％、電流密度が１５０ｍＡ／ｃｍ2と２００ｍＡ／ｃｍ2、周波数が５０Ｈｚである請求項２、３または４記載の方法。
【請求項８】
デューティサイクルが５０％、電流密度が１５０ｍＡ／ｃｍ2と２００ｍＡ／ｃｍ2、周波数が２５０Ｈｚである請求項２、３または４記載の方法。
【請求項９】
電解質溶液（２）が無機酸または有機酸または有機塩基または無機塩基、あるいは無機および有機の酸および／または塩基とから成る混合物を含み、あるいはそれらから成る請求項１ないし８のいずれか１つに記載の方法。
【請求項１０】
酸がＨＣｌである請求項９記載の方法。
【請求項１１】
２０重量％未満の酸が電解質溶液（２）に含有されている請求項９または１０記載の方法。
【請求項１２】
電解質溶液（２）がアルカノールアミン化合物、またはこの化合物を含有した塩を抑制剤として含有する請求項１ないし１１のいずれか１つに記載の方法。
【請求項１３】
抑制剤がトリエタノールアミンまたはその塩の１つであり、または別の有機抑制剤または無機抑制剤との混合物に含有されている請求項１２記載の方法。
【請求項１４】
他の抑制剤としてカルボン酸および／またはアルデヒド化合物および／または不飽和アルコールが電解質溶液（２）に含有されている請求項１３記載の方法。
【請求項１５】
少なくと１つの機械的清浄ステップが行われる請求項１ないし１４のいずれか１つに記載の方法。
【請求項１６】
前記機械的清浄ステップが電気化学的除層ステップの前に行われる請求項１５記載の方法。
【請求項１７】
部材表面から被覆材料が部材（４）の面積当り２０ｍｇ／ｃｍ2〜１００ｍｇ／ｃｍ2の範囲内で機械的に除去される請求項１５または１６記載の方法。
【請求項１８】
電気化学的除層ステップ後、不溶の被覆材料が部材（４、１２０、１３０）の面積当り３０ｍｇ／ｃｍ2〜１６０ｍｇ／ｃｍ2の範囲内で機械的に除去される請求項１５記載の方法。
【請求項１９】
付加的に第２の電気化学的除層ステップが直流を使って行われ、こうしてなお付着している残留被覆が取り除かれ、直流の電流密度が１６ｍＡ／ｃｍ2、プロセス時間が８分である請求項１ないし１８のいずれか１つに記載の方法。
【請求項２０】
付加的に第２の電気化学的除層ステップが他のパルス電流を使って行われる請求項１ないし１８のいずれか１つに記載の方法。
【請求項２１】
前記他のパルス電流が、第１電気化学的除層ステップ用の第１パルス電流のデューティサイクルよりも高いデューティサイクルを有する請求項２０記載の方法。
【請求項２２】
前記他のパルス電流のデューティサイクルが、第１電気化学的除層ステップ用の第１パルス電流のデューティサイクルよりも少なくとも２０％高い請求項２０記載の方法。
【請求項２３】
前記他のパルス電流が５０〜９９％のデューティサイクルと０．１ｍＡ／ｃｍ2〜３０ｍＡ／ｃｍ2間の２つの電流密度と１０-2〜１００Ｈｚの周波数とを有する請求項２０記載の方法。
【請求項２４】
前記他のパルス電流のデューティサイクルが７５〜９９％である請求項２３記載の方法。
【請求項２５】
前記他のパルス電流の２つの電流密度が０．５ｍＡ／ｃｍ2〜２０ｍＡ／ｃｍ2である請求項２３または２４記載の方法。
【請求項２６】
前記第２のパルス電流の周波数が１０-2〜１Ｈｚである請求項２３ないし２５のいずれか１つに記載の方法。
【請求項２７】
前記第２の電気化学的除層ステップが１〜６０分間行われる請求項２２ないし２６のいずれか１つに記載の方法。
【請求項２８】
前記他のパルス電流が９９％のデューティサイクルと１ｍＡ／ｃｍ2〜１６ｍＡ／ｃｍ2間の２つの電流密度と１０-2Ｈｚの周波数とを有し、前記第２の電気化学的除層ステップが特に８分間行われる請求項２０記載の方法。
【請求項２９】
前記第２の電気化学的除層ステップ後に視認可能な残留被覆材料が部材（４）の面積当り５ｍｇ／ｃｍ2〜７０ｍｇ／ｃｍ2の範囲内で機械的に除去される請求項１ないし２８のいずれか１つに記載の方法。
【請求項３０】
部材（４、１２０、１３０）がタービン翼または原動機翼である請求項１ないし２９のいずれか１つに記載の方法。
【請求項３１】
金属被覆がＭＣｒＡｌＸ層であり、ＭがＦｅ、Ｃｏおよび／またはＮｉの群から選択され、Ｘがイットリウム、ランタンまたは希土類元素の群から選択されている請求項１ないし３０のいずれか１つに記載の方法。
【請求項３２】
タービン翼（４、１２０、１３０）から金属被覆を取り除くための方法であって、タービン翼（４、１２０、１３０）の部品がマスキングされ、タービン翼（４、１２０、１３０）が被覆領域をブラスト材でブラストされ、タービン翼（４、１２０、１３０）が電気化学的主除層ステップを施され、タービン翼（４、１２０、１３０）が被覆領域をブラスト材でブラストされ、タービン翼（４、１２０、１３０）が電気化学的再除層ステップを施され、タービン翼（４、１２０、１３０）が被覆領域をブラスト材でブラストされ、タービン翼（４、１２０、１３０）がデマスキングされ（マスクを外され）、タービン翼（４、１２０、１３０）が被覆領域をブラスト材でブラストされ、被覆が取り除かれたか否かを点検するためにタービン翼（４、１２０、１３０）が加熱着色される方法。
【請求項３３】
タービン翼（４、１２０、１３０）の内部にある諸領域がワックスで覆われる請求項３２記載の方法。
【請求項３４】
タービン翼（４、１２０、１３０）の翼付根（１８３）をブラスト材の衝突から保護するために翼付根がブラスト前にキャップで覆われ、ブラスト後にキャップが再び取り除かれる請求項３２または３３のいずれか記載の方法。
【請求項３５】
ブラスト材としてコランダムが使用される請求項３２ないし３４のいずれか１つに記載の方法。
【請求項３６】
粒度４６メッシュ以下のブラスト材が使用される請求項３５記載の方法。
【請求項３７】
第１ブラストステップが最高５バールのブラスト圧力で行われ、他のすべてのブラストステップが最高３バールのブラスト圧力で行われる請求項３２ないし３６のいずれか１つに記載の方法。
【請求項３８】
第１ブラストステップ後、タービン翼（４、１２０、１３０）の外側領域がワックスで覆われる請求項３２ないし３７のいずれか１つに記載の方法。
【請求項３９】
電気化学的主除層ステップおよび電気化学的再除層ステップのときタービン翼（４、１２０、１３０）が被覆領域を電解質溶液（２）に浸漬され、陽極として接続されるタービン翼（４、１２０、１３０）と電解質溶液（２）に接触した補助電極（３）とに電流が通される請求項３２ないし３８のいずれか１つに記載の方法。
【請求項４０】
電解質溶液（２）としてＨＣｌが使用される請求項３９記載の方法。
【請求項４１】
濃度２０重量％未満のＨＣｌが使用される請求項４０記載の方法。
【請求項４２】
主除層ステップおよび再除層ステップが１５〜２５℃の範囲内の電解質溶液（２）温度において行われる請求項４１記載の方法。
【請求項４３】
電解質溶液（２）内の金属イオン濃度が監視され、＞１００ｐｐｍの金属イオン濃度のとき電解質溶液（２）が交換される請求項３９ないし４２のいずれか１つに記載の方法。
【請求項４４】
請求項１ないし８のいずれか１つに記載の方法で電気化学的主除層ステップが行われる請求項３９ないし４３のいずれか１つに記載の方法。
【請求項４５】
電気化学的主除層ステップのときタービン翼（４、１２０、１３０）と補助電極（３）とに直流が通される請求項３９ないし４３のいずれか１つに記載の方法。
【請求項４６】
電気化学的主除層ステップが最高６０分間行われる請求項４４または４５記載の方法。
【請求項４７】
電気化学的再除層ステップのときパルス電流がタービン翼（４、１２０、１３０）と補助電極（３）とに通される請求項３９ないし４６のいずれか１つに記載の方法。
【請求項４８】
電気化学的再除層ステップのとき直流がタービン翼（４、１２０、１３０）と補助電極（３）とに通される請求項３９ないし４６のいずれか１つに記載の方法。
【請求項４９】
電気化学的再除層ステップが最高３０分間行われる請求項４７または４８記載の方法。
【請求項５０】
タービン翼（４、１２０、１３０）が５００〜７００℃の範囲内の温度において加熱着色される請求項３２ないし４９のいずれか１つに記載の方法。
【請求項５１】
タービン翼（４、１２０、１３０）が２０〜４０分間、加熱着色される請求項５０記載の方法。
【請求項５２】
残留金属被覆が研磨によって取り除かれる請求項３２ないし５１のいずれか１つに記載の方法。
【請求項５３】
タービン翼（４、１２０、１３０）が被覆を取り除いた後にマーキングされる請求項３２ないし５２のいずれか１つに記載の方法。